공적 자산가치 999를 유지한 채로의 백금(Pt) 제의 실용품이 제작 가능해지는, 백금 합금 제조 방법의 제공. (1) 99.99 중량% 이상의 순도를 가지는 Pt와 미소량의 Si 또는/및 B를 용해로에 넣어 주조하는 것을 특징으로 하는 하기 (A) 및 (B)의 물성을 가지는 백금 합금 제조 방법. (A) Pt가 999(쓰리 나인)의 순도를 가지는 것(B) 폭 2.00 mm, 두께 1.50 mm, 내경 15.9 mm의 평치는 것 링의 비커스 경도가 95 Hv 이상인 것(2) 99.99 중량% 이상의 순도를 가지는 Pt와 미소량의 Si 또는/및 B를 용해로에 넣어 주조하는 것을 특징으로 하는 하기 (A) 및 (B)의 물성을 가지는 백금 합금 제조 방법. (A) Pt가 999(쓰리 나인)의 순도를 가지는 것(B) 폭 2.00 mm, 두께 1.50 mm, 내경 15.9 mm의 평치는 것 링의15% 변형 압축 강도가 10 kgf 이상인 것
To provide a method for manufacturing a platinum alloy capable of manufacturing functional objects made of platinum (Pt) while maintaining public property value 999. (1) There is provided a method for manufacturing a platinum alloy with following physical properties (A) and (B) comprising putting Pt having purity of 99.99 wt.% or more and a very small amount of Si and/or B into a melting furnace to cast them. (A) Pt has 999 purity. (B) Pt has Vickers hardness of an in-flat ring with width of 2.00 mm, thickness of 1.50 mm and inner diameter of 15.9 mm of 95 Hv or more. (2) There is provided a method for manufacturing a platinum alloy with following physical properties (A) and (B) comprising putting Pt having purity of 99.99 wt.% or more and a very small amount of Si and/or B into a melting furnace to cast them. (A) Pt has 999 purity. (B) Pt has 15% deformation compressive strength of an in-flat ring with width of 2.00 mm, thickness of 1.50 mm and inner diameter of 15.9 mm of 10 kgf or more.